(57)【特許請求の範囲】
【請求項１】
（Ａ）織物シート材料と、
（Ｂ）任意に少なくとも一層の結合層と、
（Ｃ）その厚み全体を貫通する毛細管と、平均長が２０〜５００μｍの範囲にある短毛を有するベルベット表面に相当する模様と、を有するポリウレタン層とを成分として含み、
織物シート材料（Ａ）とポリウレタン層（Ｃ）とが、直接的または結合層（Ｂ）を介して結合され
前記ポリウレタン層（Ｃ）の短毛の平均的な相互間隔は５０〜３５０μｍであり、
前記結合層（Ｂ）が硬化した有機接着剤層を含み、
前記織物シート材料（Ａ）が、織布、延伸ループ編布又は不織布を含み、且つ凝固により析出した少なくとも一種のポリマーを含んでおり、
前記ポリウレタン層（Ｃ）は、ポリウレタン水分散液を事前に加熱した鋳型に塗布して水を蒸発させ、得られたポリウレタンフィルム（Ｃ）を織物（Ａ）に移すことにより得られ、
前記ポリウレタン層（Ｃ）を形成するための該ポリウレタン水分散液は、カルボン酸基、カルボン酸誘導体基、第一級および第二級アミノ基、またはアミノアルキルアミノ基から選択される反応性基を有するシリコン化合物を含んでいることを特徴とする多層複合材料。
【請求項２】
前記ポリウレタン層（Ｃ）を形成するための該ポリウレタン水分散液は、少なくとも1種のポリカーボネートジオールを含む少なくとも１種のポリウレタンを含む請求項１に記載の多層複合材料。
【請求項３】
前記結合層（Ｂ）が、硬化した有機接着剤の断続層を含む請求項１または２に記載の多層複合材料。
【請求項４】
前記結合層（Ｂ）が、硬化した有機接着剤の連続層を含む請求項１〜３のいずれか一項に記載の多層複合材料。
【請求項５】
前記織物シート材料（Ａ）と前記ポリウレタン層（Ｃ）の間に中間層（Ｄ）を有さない請求項１〜４のいずれか一項に記載の多層複合材料。
【請求項６】
シリコーン鋳型を用いてポリウレタン層（Ｃ）を形成し、織物シート材料（Ａ）及び／又はポリウレタン層（Ｃ）上に、均一にまたは部分的に少なくとも一種の有機接着剤を塗布し、次いでポリウレタン層（Ｃ）を点状に、短冊状にまたは面状に織物シート材料（Ａ）に結合させる請求項１〜５のいずれか一項に記載の多層複合材料の製造方法であって、
前記シリコーン鋳型が、レーザーを用いて、平均深さが５０〜２５０μｍの範囲にあり中心−中心間距離が５０〜２５０μｍの範囲にある凹みを鋳型内に刻印して構造化されることを特徴とする多層複合材料の製造方法。
【請求項７】
装飾材料としてのあるいは装飾材料の製造での請求項１〜５のいずれか一項に記載の多層複合材料の利用。
【請求項８】
請求項１〜５のいずれか一項に記載の多層複合材料からなる、あるいはそれ利用して得られる装飾材料。
【請求項９】
家庭織物としてのあるいは家庭織物の製造での請求項１〜５のいずれか一項に記載の多層複合材料の利用。
【請求項１０】
請求項１〜５のいずれか一項に記載の多層複合材料からなる、あるいはそれ利用して得られる家庭用織物。
【請求項１１】
請求項１〜５のいずれか一項に記載の多層複合材料を用いて得られるシートまたは座家具または寝家具。
【請求項１２】
請求項１〜５のいずれか一項に記載の多層複合材料を用いて得られる、ドアライニングとセンターコンソールとパッケージトレイから選ばれる自動車インテリア部品。
【発明の詳細な説明】
【技術分野】
【０００１】
本発明は、
（Ａ）織物シート材料と、
（Ｂ）必要に応じて少なくとも一層の結合層と、
（Ｃ）その厚み全体を貫通する毛細管を有するポリウレタン層とを
を成分として含み、
織物シート材料（Ａ）とポリウレタン層（Ｃ）とが、直接的または結合層（Ｂ）を経由して張り合わされている多層複合材料に関する。
【０００２】
本発明はまた、本発明の多層複合材料の製造方法およびその利用に関する。
【背景技術】
【０００３】
織物は、衣料用に使われるだけでなく、部分的あるいは全面的に装飾が目的である多くの場所で使用されている。例としては、カーテンや、自動車シートや座家具などのシートの上の織物、自動車などの車輌の内装品、織物製の壁紙などがあげられる。したがって、魅力的な外観が必須となる。
【０００４】
このような織物から、ほこりや油脂などの容易に除去できることも極めて重要である。織物は非常に汚れたり染みを起こしやすい。織物製カーテンの洗濯は可能だが、まず織物を取り外す必要があり、少なくともしばらくはあるべき場所から取り去られる。また、特に大面積の織物、例えば劇場の幕は、取り外して洗濯するのが非常に不便である。
【０００５】
特にベルベット様の織物は、場合によっては洗濯が非常に難しい。
【０００６】
織物をプラスチックフィルムで覆ってふき取り可能とすることができるが、このような場合には、触感に大きな問題点があらわれ、多くの場合には望ましくないプラスチック状の手触りや感触が観測される。
【発明の概要】
【発明が解決しようとする課題】
【０００７】
本発明の目的は、織物シート材料を加工して、魅力的な外観と心地よい触覚をもち、指紋や汗汚れ、水分に抵抗性を示すようにすることである。
【課題を解決するための手段】
【０００８】
本発明者等は、本目的が冒頭に定義した多層複合材料で達成されることを見出した。これらの多層複合材料は、次の成分からなる。
（Ａ）織物シート材料と、
（Ｂ）必要に応じて少なくとも一層の結合層と、
（Ｃ）その厚み全体を貫通する毛細管を有するポリウレタン層。
なお、織物シート材料（Ａ）とポリウレタン層（Ｃ）とは、直接的または結合層（Ｂ）を経由して張り合わされている。
【０００９】
織物シート材料（Ａ）（以降織物（Ａ）と言う場合もある）は、いろいろな形態をとりうる。好適な例としては、織布や、フェルト、延伸ループニット（編物）、成型ループニット、詰綿、レイドスクリム、マクロファイバー織布があげられる。
【００１０】
織物（Ａ）は、好ましくは織布、成型ループニットまたは延伸ループニットを含む。
【００１１】
織物シート材料（Ａ）を、ライン、コード、ロープ、ヤーンまたは糸から得てもよい。織物（Ａ）は、綿や羊毛や亜麻のような天然起源のものであっても、ポリアミドや、ポリエステル、変性ポリエステル、ポリエステルブレンド織物、ポリアミドブレンド織物、ポリアクリロニトリル、トリアセテート、アセテート、ポリカーボネート、ポリエチレンやポリプロピレンなどのポリオレフィン、ポリ塩化ビニル、ポリエステルマクロファイバー、ガラス繊維織物などの合成物であってもよい。極めて好ましいのは、ポリエステル、綿、ポリエチレンやポリプロピレンなどのポリオレフィンであり、また綿−ポリエステルブレンド織物とポリオレフィン−ポリエステルブレンド織物とポリオレフィン−綿ブレンド織物から選ばれるブレンド織物である。
【００１２】
織物シート材料（Ａ）は、漂白または染色等において、未処理であっても処理されたものであってもよい。
【００１３】
織物シート材料は、一面のみが被覆されているか、全く被覆されていないことが好ましい。本発明のある好ましい実施様態においては、織物シート材料（Ａ）は、少なくとも一種のポリマーが、例えばポリアミド、特にポリウレタンが、好ましくはその織物シート材料が通気性を保持するように堆積した織布、延伸ループニットまたは好ましくは不織布を含んでいる。ポリマーは、例えばまずいわゆる良溶媒中のポリマー溶液を供給して、凝固により析出させるが、ポリウレタンに好適な溶媒の例としては、Ｎ，Ｎ−ジメチルホルムアミド（ＤＭＦ）や、テトラヒドロフラン（ＴＨＦ）、Ｎ，Ｎ−ジメチルアセトアミド（ＤＭＡ）があげられる。この溶液をそのポリマーを溶解または膨潤できないいわゆる貧溶媒の蒸気に暴露させると、この溶液から該当するポリマーの多孔性フィルムがまず析出する。水またはメタノールが、多くのポリマーに対して好適な貧溶媒であり、水が好ましい。水を貧溶媒として用いる場合は、この溶液を、例えば湿った雰囲気に暴露させる。このように得られる多孔性フィルムを剥ぎ取り、該当する織物シート材料に移す。この移動の前後に、例えば貧溶媒で洗浄して良溶媒の残渣を分離させる。
【００１４】
本発明の特に好ましい実施様態においては、この材料が、上述のようにして、例えば“Ｎｅｗ  Ｍａｔｅｒｉａｌｓ  Ｐｅｒｍｅａｂｌｅ  ｔｏ  Ｗａｔｅｒ  Ｖａｐｏｒ”，  Ｈａｒｒｏ  Ｔｒａｕｂｅｌ，  Ｓｐｒｉｎｇｅｒ  Ｖｅｒｌａｇ  １９９９の第６章以降に記載のように、例えば塩類を洗浄して除くかあるいは他の方法により析出ポリマー中に空孔を発生させた微孔質材料を含んでいる。
【００１５】
織物シート材料（Ａ）は、さらに加工されていてもよく、特にイージーケア加工及び／又は難燃剤加工されていてもよい。
【００１６】
織物シート材料（Ａ）の単位面積あたりの重量は、１０〜５００ｇ／ｍ２の範囲であり、好ましくは５０〜３００ｇ／ｃｍ２の範囲である。
【００１７】
本発明の多層複合材料はさらに、少なくとも一層のその厚み全体を貫通する毛細管を有するポリウレタン層（Ｃ）を有する。以降、この「その厚み全体を貫通する毛細管を有するポリウレタン層（Ｃ）」を短縮してポリウレタン層（Ｃ）と称す。
【００１８】
本発明のある実施様態においては、ポリウレタン層（Ｃ）は、１５〜３００μｍの範囲の平均厚をもち、好ましくは２０〜１５０μｍの範囲、より好ましくは２５〜８０μｍの範囲の平均厚をもつ。
【００１９】
本発明のある好ましい実施様態においては、ポリウレタン層（Ｃ）は、ポリウレタン層（Ｃ）の厚み全体を貫通する毛細管を有している。
【００２０】
本発明のある実施様態においては、ポリウレタン層（Ｃ）は、１００ｃｍ２当たり、平均して少なくとも１００個の、好ましくは少なくとも２５０個の毛細管を有している。
【００２１】
本発明のある実施様態においては、これらの毛細管の平均粒径は、０．００５〜０．０５ｍｍの範囲、好ましくは０．００９〜０．０３ｍｍの範囲である。
【００２２】
本発明のある実施様態においては、これらの毛細管がポリウレタン層（Ｃ）中で均一に分布している。しかしながら、本発明のある好ましい実施様態においては、これらの毛細管がポリウレタン層（Ｃ）中で不均一に分布している。
【００２３】
本発明のある実施様態においては、これらの毛細管が実質的に弓状となっている。本発明のもう一つの実施様態においては、これらの毛細管が実質的に直線状である。
【００２４】
これらの毛細管は、孔を開ける必要なくして、ポリウレタン層（Ｃ）に透気性と透湿性を与える。本発明のある実施様態においては、ポリウレタン層（Ｃ）の、ドイツ工業規格ＤＩＮ５３３３３に準じて測定した透湿性は、１．５ｍｇ／ｃｍ２・ｈを超える。これにより、汗などの水分がポリウレタン層（Ｃ）中を移動することが可能となる。
【００２５】
本発明のある実施様態においては、ポリウレタン層（Ｃ）及び毛細管は、ポリウレタン層（Ｃ）の厚み全体を貫通しない空孔を有する。
【００２６】
ある実施様態においては、ポリウレタン層（Ｃ）が模様を示す。この模様は自由に選択可能であり、例えば皮革または木材表面の模様を再現するものであってもよい。本発明のある実施様態においては、この模様がヌバック皮革を再現するものであってもよい。
【００２７】
本発明のある実施様態においては、ポリウレタン層（Ｃ）がベルベット様の外観を持つ。
【００２８】
本発明のある実施様態においては、この模様が、例えば２０〜５００μｍの範囲の、好ましくは３０〜２００μｍの範囲、より好ましくは６０〜１００μｍの範囲の平均長の短毛をもつベルベット表面に相当していてもよい。この短毛は、例えば円形断面を有していてもよい。本発明のある特定の実施様態においては、この短毛が円錐状の形状をしている。
【００２９】
本発明のある実施様態においては、ポリウレタン層（Ｃ）の短毛の平均的な相互間隔は５０〜３５０μｍであり、好ましくは１００〜２５０μｍである。
【００３０】
ポリウレタン層（Ｃ）が短毛を有する場合、上記の平均厚の記載は、短毛のないポリウレタン層（Ｃ）に適用される。
【００３１】
このポリウレタン層（Ｃ）は、好ましくは織物（Ａ）に、少なくとも一層の結合層（Ｂ）を経由して貼り付けられる。
【００３２】
結合層（Ｂ）は、好ましくは硬化有機接着剤の断続層、即ち不連続層を有していてもよい。
【００３３】
もう一つの実施様態においては、（Ｂ）は、硬化した有機接着剤の連続層であり、これが完全にフィルム状態であってもよい。
【００３４】
本発明のある実施様態においては、結合層（Ｂ）は、点状に貼り付けられた層であっても、短冊状に貼り付けられた層であっても、ダイヤモンド形や長方形、正方形、蜂の巣形などの格子状に貼り付けられた層であってもよい。そのような場合、ポリウレタン層（Ｃ）は、結合層（Ｂ）の隙間より織物（Ａ）と接触することとなる。
【００３５】
本発明のある実施様態においては、結合層（Ｂ）は、例えばポリビニルアセテート系、ポリアクリレート系または特にポリウレタン系の硬化有機接着剤層を、好ましくはガラス転移温度が０℃未満のポリウレタン系の硬化有機接着剤層を有している。
【００３６】
この有機接着剤は、例えば熱的に、化学線照射あるいは養生により硬化させたものであってもよい。
【００３７】
本発明のもう一つの実施様態においては、結合層（Ｂ）が、接着剤ガーゼを有している。
【００３８】
本発明のある実施様態においては、この結合層（Ｂ）の最大厚は、１００μｍであり、好ましくは５０μｍ、より好ましくは３０μｍ、最も好ましくは１５μｍである。
【００３９】
本発明のある実施様態においては、結合層（Ｂ）がマイクロバルーンを含んでいる。このマイクロバルーンは、平均粒径が５〜２０μｍの範囲にある球状粒子であり、高分子材料から、特にポリ塩化ビニルまたはポリ塩化ビニリデンなどのハロゲン化ポリマーまたは塩化ビニルと塩化ビニリデンのコポリマーなどからなる。マイクロバルーンの中は空でもよいが、沸点が室温より少し低い物質で、例えばｎ−ブタンで、特にイソブタンで充たされていることが好ましい。
【００４０】
本発明のある実施様態においては、ポリウレタン層（Ｃ）は、同一組成あるいは異なる組成の少なくとも２層の結合層（Ｂ）で、セルロース系材料（Ａ）に張り合わされていてもよい。一つの結合層（Ｂ）が顔料を含み、他の結合層（Ｂ）が顔料を含んでいなくてもよい。
【００４１】
ある実施例では、一つの結合層（Ｂ）がマイクロバルーンを含み、他の結合層（Ｂ）がマイクロバルーンを含んでいなくてもよい。
【００４２】
本発明のもう一つの実施様態においては、本発明の多層複合材料が、織物（Ａ）と結合層（Ｂ）の間に、結合層（Ｂ）とポリウレタン層（Ｃ）の間に、または同一または異なる二層の結合層（Ｂ）の間に、少なくとも一層の中間層（Ｄ）を有していてもよい。中間層（Ｄ）は、紙と金属箔とプラスチック箔と発泡体から選ばれ、特に連続気泡発泡体から選ばれる。
【００４３】
成型物は、本発明の目的の中間層（Ｄ）の実施様態ではない。
【００４４】
本発明のある好ましい実施様態においては、本発明の多層複合材料が他の層を含んでいなくてもよい。
【００４５】
本発明の多層複合材料が少なくとも一層の中間層（Ｄ）を有する実施様態においては、ポリウレタン層（Ｃ）が、織物（Ａ）ではなく、中間層（Ｄ）と直接接触することが好ましい。
【００４６】
本発明のある実施様態においては、中間層（Ｄ）の平均径（厚み）が、０．０５ｍｍ〜５ｃｍの範囲であり、好ましくは０．１ｍｍ〜０．５ｃｍの範囲、より好ましくは０．２ｍｍ〜２ｍｍの範囲である。
【００４７】
中間層（Ｄ）の、ドイツ工業規格ＤＩＮ５３３３３に準じて測定した透湿性が、１．５ｍｇ／ｃｍ２・ｈを超える範囲となることが好ましい。
【００４８】
本発明の多層複合材料は高い機械的強度と堅牢性を有している。これらはまた、高い透湿性を有している。こぼれた液体の液滴は、例えばクロスで容易に除くことができる。本発明の多層複合材料はまた、魅力的な外観と非常に心地よい柔らかな手触りを有している。
【００４９】
本発明の多層複合材料はまた、装飾のために使用できる。また、本発明の多層複合材料はバック成型が可能であり、このようにして得られた構造材部品は、いろいろな分野、例えば自動車分野で使用可能である。
【００５０】
また、本発明の多層複合材料は、カーテンや壁紙などの家庭用織物として、またはその製造において有用である。このようなカーテンや壁紙は、剥離しなくても洗浄が容易であり、非常に心地よい手触りや感触を持っている。
【００５１】
本発明はまた、本発明の多層複合材料の製造方法（以降、本発明の製造方法と称する）を提供する。本発明の製造工程の一つの実施様態は、鋳型を用いてポリウレタン層（Ｃ）を形成し、少なくとも一種の有機接着剤を均一にまたは部分的に織物（Ａ）の上及び／又はポリウレタン層（Ｃ）の上に塗布し、次いでポリウレタン層（Ｃ）を、点状、短冊状または面状に織物（Ａ）に貼り付けることにより進行する。
【００５２】
本発明のある実施様態においては、本発明の多層複合材料は、まずポリウレタンフィルム（Ｃ）を与え、少なくとも織物（Ａ）または上記ポリウレタンフィルム（Ｃ）または両方の面上に、有機接着剤を部分的に、例えば模様がある形で塗布し、次いで二つの面を相互に接触させる塗布工程により生産される。その後、このように得られる系を、相互にプレスあるいは熱処理しても、あるいは熱処理しながらプレスしてもよい。
【００５３】
このポリウレタンフィルム（Ｃ）は、本発明の多層複合材料のポリウレタン層（Ｃ）を形成する。ポリウレタンフィルム（Ｃ）は、次のように生産できる。
【００５４】
ポリウレタン水分散液を、事前に加熱した鋳型に塗布して水を蒸発させ、得られるポリウレタンフィルム（Ｃ）を織物（Ａ）に移す。
【００５５】
ポリウレタン水分散液は、従来法により、特に噴霧により、例えばスプレーガンによる噴霧により鋳型に塗布される。
【００５６】
この鋳型は、例えばレーザー彫刻で形成された模様、あるいは逆鋳型で形成された模様（構造ともいう）を有している。
【００５７】
本発明の一つの実施様態は、支持体上にエラストマー層を、あるいはエラストマー層を有する積層物を有する鋳型であって、そのエラストマー層がバインダーと適当なら他の添加物や副原料を含むものを与えることを含む。以下の工程により鋳型を得る。
１）必要なら添加物及び／又は副原料を含む液体バインダーを、模様がある表面上に、例えばもう一つの鋳型または元の模様の上に塗布する、
２）例えば熱硬化や放射線硬化、養生によりこのバインダーを硬化させる、
３）このようにして得られる成形物を分離し、適当ならそれを支持体に、例えば金属板または金属製シリンダに押し付ける。
【００５８】
本発明の一つの実施様態は、液体シリコーンを模様上に塗布し、このシリコーンを養生させて硬化させた後、剥ぎ取ることで進行する。このシリコーンフィルムを、次いでアルミニウム支持体に貼り付ける。
【００５９】
本発明の一つの好ましい実施様態は、支持体上にレーザー彫刻性の層を持つ、あるいはレーザー彫刻性の層を含む積層物をもつ鋳型であって、このレーザー彫刻性層がバインダーと、適当なら他の添加物や副原料を含むものを与える。このレーザー彫刻性層は、好ましくはまたエラストマー性である。
【００６０】
ある好ましい実施様態においては、以下の工程により鋳型が提供される。
１）バインダーと好ましくは添加物と副原料とを含んでいるレーザー彫刻性の層、またはレーザー彫刻性の層を有する積層物を支持体上に与え、
２）レーザー彫刻性層を熱化学的、光化学的または化学線により強化し、
３）レーザーを用いて、表面構造化塗膜の表面構造に対応する表面構造を、レーザー彫刻性層中に掘り込む。
【００６１】
好ましくはエラストマー性のレーザー彫刻性層またはその積層物は、支持体上にあってもよく、好ましくは支持体上に存在する。好適な支持体の例としては、織物や、ポリエチレンテレフタレート（ＰＥＴ）、ポリエチレンナフタレート（ＰＥＮ）、ポリブチレンテレフタレート（ＰＢＴ）、ポリエチレン、ポリプロピレン、ポリアミドまたはポリカーボネートの自己支持性フィルム／シートがあげられ、好ましくは、ＰＥＴまたはＰＥＮの自己支持性フィルム／シートである。
【００６２】
同様に有用な支持体としては、紙や、セルロースなどの編物があげられる。支持体として、上記の材料の円錐状または円柱状のスリーブを用いてもよい。またスリーブとして好適なのは、ガラス繊維の織物、またはガラス繊維と高分子材料からなる複合材料である。好適な支持体材料としては、さらにアルミニウム、スチール、磁化性ばね鋼、または他の鉄合金の、固体または織物状、シート状または円柱状の支持体などの金属性支持体があげられる。
【００６３】
本発明のある実施様態においては、レーザー彫刻性層への接着を改善するために、この支持体上に接着促進層を塗布してもよい。本発明のもう一つの実施様態では、接着促進層を必要としない。
【００６４】
このレーザー彫刻性層は、少なくとも一種のバインダーを含み、これが熱化学的な強化過程で反応してポリマーを与えるプレポリマーであってもよい。好適なバインダーは、レーザー彫刻性の層またはその鋳型に望ましい特性、例えば硬度、弾性または柔軟性に応じて選択することができる。好適なバインダーは、実質的に三種の群に分けられるが、バインダーがそれに限定されるわけではない。
【００６５】
第一の群は、エチレン性不飽和基を有するバインダーを含む。エチレン性不飽和基は、光化学的に、熱化学的に、電子線により、あるいはこれらのいずれか所望の組合せにより架橋可能である。また、フィラーによる機械的な強化も可能である。このようなバインダーは、例えば、イソプレンまたは１，３−ブタジエンなどの１，３−ジエン系モノマーの重合体である。このエチレン性不飽和基は、ポリマーの鎖構成単位として働いても（１，４付加）、あるいはポリマー鎖に側基として結合しても（１，２付加）よい。これらの例としては、天然ゴム、ポリブタジエン、ポリイソプレン、スチレンブタジエンゴム、ニトリルブタジエンゴム、アクリロニトリル−ブタジエン−スチレン（ＡＢＳ）コポリマー、ブチルゴム、スチレンイソプレンゴム、ポリクロロプレン、ポリノルボルネンゴム、エチレン−プロピレン−ジエン系モノマー（ＥＰＤＭ）ゴムまたはエチレン性不飽和基を有するポリウレタンエラストマーがあげられる。
【００６６】
他の例として、アルケニル芳香族化合物と１，３−ジエンの熱可塑性エラストマーのブロックコポリマーがあげられる。これらのブロックコポリマーは、線状ブロックコポリマーを有していても、ラジカルブロックコポリマーを有していてもよい。通常、これらはＡ−Ｂ−Ａ型の三ブロックコポリマーであるが、Ａ−Ｂ型の二ブロックポリマー、またはＡ−Ｂ−Ａ−Ｂ−Ａ型などの複数の交互エラストマー性熱可塑性ブロックを持つものを有していてもよい。２種以上の異なるブロックコポリマーの混合物を用いることもできる。市販の三ブロックコポリマーは、しばしば一定の比率の二ブロックコポリマーを含んでいる。ジエン単位は、１，２結合でも、１，４結合でもよい。スチレン−ブタジエン型の、またスチレン−イソプレン型のブロックコポリマーも使用できる。これらは、例えばクラトン（Ｒ）という名称で市販されている。スチレンからなる末端ブロックとランダムなスチレン−ブタジエンの中間ブロックとからなる熱可塑性エラストマー性ブロックコポリマーを使用することも可能であり、これはスチロフレックス（Ｒ）という名前で市販されている。
【００６７】
エチレン性の不飽和基を有するバインダーの他の例としては、グラフト反応によりポリマー分子中に架橋性基が導入された変性バインダーがあげられる。
【００６８】
第二の群には、官能基を有するバインダーが含まれる。これらの官能基は、熱化学的に、電子線により、光化学的に、あるいはこれらのいずれか所望の組合せにより架橋可能である。また、フィラーにより機械的な強化も可能である。好適な官能基の例としては、−Ｓｉ（ＨＲ１）Ｏ−、−Ｓｉ（Ｒ１Ｒ２）Ｏ−、−ＯＨ、−ＮＨ２、−ＮＨＲ１、−ＣＯＯＨ、−ＣＯＯＲ１、−ＣＯＮＨ２、−Ｏ−Ｃ（Ｏ）ＮＨＲ１、−ＳＯ３Ｈまたは−ＣＯ−があげられる。バインダーの例としては、シリコーンエラストマー、アクリレートゴム、エチレン−アクリレートゴム、エチレン−アクリル酸ゴムまたはエチレン−ビニルアセテートゴム、およびこれらの部分加水分解誘導体類、熱可塑性エラストマーのポリウレタン、スルホン化ポリエチレンまたは熱可塑性エラストマーのポリエステルがあげられる。上式において、Ｒ１とまた存在するならＲ２は、相互に異なるか、好ましくは同一であり、それぞれ、有機基から、特にＣ１−Ｃ６−アルキル基から選ばれる。
【００６９】
本発明の一つの実施様態では、エチレン性不飽和基と官能基の両方をもつバインダーを用いる。例としては、官能基とエチレン性不飽和基を有する付加架橋型シリコーンエラストマー、ブタジエンと（メタ）アクリレート、（メタ）アクリル酸またはアクリロニトリルとのコポリマー、ブタジエンまたはイソプレンと、官能基を有するスチレン誘導体類とのコポリマーまたはブロックコポリマー、例えばブタジエンと４−ヒドロキシスチレンのブロックコポリマーがあげられる。
【００７０】
バインダーの第三の群は、エチレン性不飽和基も官能基も持たないものである。例えば、ポリオレフィンまたはエチレン−プロピレンエラストマーまたは、例えばＳＥＢＳゴムなどのジエン単位の水素化で得られる生成物があげられる。
【００７１】
最も感度よくレーザー彫刻をするためには、エチレン性不飽和基または官能基を持たないバインダーを含むポリマー層は、通常、機械的に、高エネルギー放射線により、あるいはこれらの組み合わせにより強化する必要がある。
【００７２】
二種以上のバインダーの混合物を使用することもでき、その場合、その混合物中の二種以上のバインダーは、上記の群のひとつから来るものであっても、二つあるいはすべて三つの群から来るものであってもよい。ポリマー層のレーザー彫刻加工への適性と逆成型加工に悪影響がでない限り、可能な組合せに制限は少ない。例えば、少なくとも一種の官能基非含有エラストマーのバインダーと、少なくとも一種の他の官能基とエチレン性不飽和基とを有するバインダーとの混合物を使用することが有利である。
【００７３】
本発明のある実施様態においては、このエラストマー層中または特定のレーザー彫刻性層中の一種以上のバインダーの比率は、特定のエラストマー層または特定のレーザー彫刻性層の全構成成分の総量に対して３０重量％〜９９重量％の範囲であり、好ましくは４０〜９５重量％の範囲、最も好ましくは５０〜９０重量％の範囲である。
【００７４】
本発明のある実施様態においては、ポリウレタン層（Ｃ）は、シリコーン鋳型を用いて形成される。このシリコーン鋳型は、分子内に少なくとも一つの、好ましくは少なくとも３つのＯ−Ｓｉ（Ｒ１Ｒ２）−Ｏ−基を有する少なくとも一種のバインダーを用いて得られた鋳型である。
【００７５】
必要に応じて、このエラストマー層またはレーザー彫刻性層は、反応性の低分子量またはオリゴマー性化合物を含んでいてもよい。オリゴマー性の化合物の分子量は、通常２００００ｇ／ｍｏｌ以下である。反応性の低分子量又はオリゴマー性化合物を以降、単にモノマーと称す。
【００７６】
光化学的または熱化学的な架橋の速度、あるいは望ましくは高エネルギー放射線による架橋の速度を上げるために、モノマーを添加してもよい。第一の群及び第二の群から選ばれるバインダーを使用する場合、加速のためのモノマーの添加が通常、全く必須というわけではない。第三群からのバインダーの場合、モノマーの添加は、いずれの場合も、通常好ましいのであって、全く必須というのではない。
【００７７】
架橋速度の問題とは別に、モノマーを架橋密度の制御のために用いることもできる。加える低分子量化合物の種類と量にもよっては、広い架橋あるいは狭い架橋が得られる。既知のエチレン性不飽和モノマーを、まず第一に用いてもよい。これらのモノマーは、実質的にバインダーに適性を示し、少なくとも一種の光化学的あるいは熱化学的に反応性の基を有している必要がある。これらは揮発性であってはならなり。好適なモノマーの沸点は、低くとも１５０℃であることが好ましい。特に好ましいのは、アクリル酸またはメタクリル酸の一官能性または多官能性のアルコール、アミン、アミノアルコールまたはヒドロキシエーテルやヒドロキシエステルとのアミド類、スチレンまたは置換スチレン類、フマル酸またはマレイン酸のエステル類、またはアリル化合物類である。例としては、ｎ−ブチルアクリレートや、２−エチルヘキシルアクリレート、ラウリルアクリレート、１，４−ブタンジオールジ（メタ）アルリレート、１，６−ヘキサンジオールジアクリレート、１，６−ヘキサンジオールジメタクリレート、１，９−ノナンジオールジアクリレート、トリメチロールプロパントリメタクリレート、トリメチロールプロパントリアクリレート、ジプロピレングリコールジアクリレート、トリプロピレングリコールジアクリレート、ジオクチルフマレート、Ｎ−ドデシルマレイミド、イソシアヌル酸トリアリルがあげられる。
【００７８】
熱化学的な強化に好適なモノマーとしては、特に、環状シロキサンなどの反応性低分子量シリコーン類、Ｓｉ−Ｈ−官能性シロキサン類、アルコキシ基またはエステル基を有するシロキサン類、含硫シロキサン類やシラン類、１，４−ブタンジオールや、１，６−ヘキサンジオール、１，８−オクタンジオール、１，９−ノナンジオール等のジアルコール類、１，６−ヘキサンジアミンや１，８−オクタンジアミンなどのジアミン類、エタノールアミンやジエタノールアミンやブチルエタノールアミンなどのアミノアルコール類、１，６−ヘキサン二酸やテレフタル酸、マレイン酸またはフマル酸などのジカルボン酸類があげられる。
【００７９】
エチレン性不飽和基と官能基とを両方持つモノマーを使用することもできる。例えば、エチレングリコールモノ（メタ）アクリレート、１，４−ブタンジオールモノ（メタ）アクリレートまたは１，６−ヘキサンジオールモノ（メタ）アクリレートなどのω−ヒドロキシアルキル（メタ）アクリレート類があげられる。
【００８０】
エラストマー層の性質が悪影響を受けないなら、もちろん異なるモノマーの混合物を使用することもできる。一般に、モノマーの添加量は、エラストマー層または特定のレーザー彫刻性層の全構成成分の量に対して０〜４０重量％の範囲であり、好ましくは１〜２０重量％の範囲である。
【００８１】
ある実施様態においては、一種以上のモノマーを一種以上の触媒と共に用いてもよい。したがって、鋳型を得るための工程２）を加速するために、一種以上の酸の添加により、あるいは有機スズ化合物によりシリコーン鋳型を加速することができる。
【００８２】
好適な有機スズ化合物としては、ジ−Ｎ−ブチルスズジラウレートや、ジ−Ｎ−ブチルスズジオクタノエート、ジ−Ｎ−ブチルスズジ−２−エチルヘキサノエート、ジ−Ｎ−オクチルスズジ−２−エチルヘキサノエート、ジ−Ｎ−ブチルビス−（１−オキソネオデシルオキシ）スタナンがあげられる。
【００８３】
このエラストマー層あるいはレーザー彫刻性層は、さらに、ＩＲ吸収剤、染料、分散剤、帯電防止剤、可塑剤または研磨剤粒子などの添加物や副原料を含んでいてもよい。このような添加物や副原料の量は、一般的には、エラストマー層または特定のレーザー彫刻性層の全成分の量に対して３０重量％を超えてはならない。
【００８４】
このエラストマー層またはレーザー彫刻性層は、複数の個別の層からなっていてもよい。これら個別の層は、同一材料の組成物であっても、実質的に同一材料の組成物であっても、異なる材料の組成物であってもよい。レーザー彫刻性層または個別の層のすべての厚みは、通常０．１〜１０ｍｍの範囲であり、好ましくは０．５〜３ｍｍの範囲である。この厚みは、用途にあるいは機械に関連する、レーザー彫刻運転および負の成型運転の加工上の変数に応じて適当に選択することができる。
【００８５】
エラストマー層またはレーザー彫刻性層は、必要に応じて、さらに３００μｍ以下の厚みを持つ最上層を有していてもよい。このような最上層の組成は、最適の彫刻性と機械的な安定性を基に選択可能であるが、下層の組成は、最適の硬度や弾性により選択される。
【００８６】
本発明のある実施様態においては、この最上層自体が、レーザー彫刻運転中に、下層とともにレーザー彫刻可能であるか除去可能である。この最上層は少なくとも一種のバインダーを含んでいる。さらに、レーザー照射吸収剤や、モノマーまたは助剤を含んでいてもよい。
【００８７】
本発明のある実施様態においては、シリコーン鋳型は、レーザー彫刻により構造化されたシリコーン鋳型を含む。
【００８８】
本発明の方法では、熱可塑性エラストマーのバインダーまたはシリコーンエラストマーを使用することが極めて有利である。熱可塑性エラストマーのバインダーが用いられる場合には、例えばフレキソ印刷用品向けにＥＰ−Ａ００８４８５１に開示されているように、生産は、好ましくは支持体フィルム／シートとカバーフィルム／シートまたはカバー部材との間に押出し、次いでカレンダ加工することで行なわれる。比較的厚い層でも、このようにして一回の運転で製造できる。多層の部材は、共押出しで生産できる。
【００８９】
レーザー彫刻で鋳型に構造をもたらすには、レーザー彫刻運転に先立って、加熱により（熱化学的に）、紫外光照射により（光化学的に）、または高エネルギー放射線照射により（化学線により）またはこれらのいずれか所望の組合せによりレーザー彫刻性層を強化することが好ましい。
【００９０】
その後、このレーザー彫刻性層または積層物が、上述のように、例えば接着テープ、減圧、締め付け装置または磁力により、例えばプラスチック、ガラス繊維強化プラスチック、金属または発泡体からなる円柱状の（一時的な）支持体上に貼り付けられて、彫刻される。また、平面状の層または積層物も、上述のように彫刻できる。レーザー彫刻運転中の彫刻滓を除くために、必要に応じて、このレーザー彫刻性の層を、洗浄剤と回転式円筒状洗浄装置または連続洗浄装置とを用いて洗浄する。
【００９１】
この鋳型は、負の鋳型または正の鋳型として製造できる。
【００９２】
第一の実施例では、鋳型が負の構造を有し、そのためセルロース系材料（Ａ）に接着可能な塗膜が、鋳型の表面に液体プラスチック材料を塗布し次いでそのポリウレタンを固化させることにより直接得られる。
【００９３】
第二の変例では、鋳型が正の構造を有し、そのためまずレーザーで構造化された正の鋳型から負の鋳型が生産される。次いで、負の鋳型の表面に液体プラスチック材料を塗布し、次いでそのプラスチック材料を固化させることでシート状の支持体に接着可能な塗膜が得られる。
【００９４】
１０〜５００μｍの範囲の大きさの構造要素が、この鋳型に刻印されていることが好ましい。これらの構造要素は、凹凸の形であってよい。これらの構造要素は、単純な幾何形状であることが好ましく、その例としては、円や楕円、角形、ひし形、三角形、星形があげられる。これらの構造要素は、規則的なまたは不規則なスクリーンを形成してもよい。例としては、従来のドットスクリーンや、周波数変調（ＦＭ）スクリーンなどの確率的スクリーンがあげられる。
【００９５】
本発明のある実施様態においては、この鋳型はレーザーを用いて構造化され、鋳型内に平均深度が５０〜２５０μｍの範囲であり、中心−中心間距離が５０〜２５０μｍの範囲である凹みが形成される。
【００９６】
例えば、鋳型表面に直径が１０〜５００μｍの範囲である凹みが形成されるように、この鋳型は刻印される。鋳型表面での直径は、好ましくは２０〜２５０μｍの範囲であり、より好ましく３０〜１５０μｍの範囲である。凹みの間隔は、例えば１０〜５００μｍの範囲であり、好ましくは２０〜２００μｍの範囲、より好ましくは最大で８０μｍである。
【００９７】
本発明のある実施様態においては、この鋳型は、好ましくは表面微細構造と表面粗大構造とを有している。粗大構造と微細構造はともにレーザー彫刻で形成できる。この微細構造は、例えば粗さ強度が１〜３０μｍの範囲で、粗さ頻度が０．５〜３０μｍの範囲にあるマイクロラフネス（微小粗度）であってもよい。マイクロラフネスの大きさは、好ましくは１〜２０μｍの範囲であり、より好ましくは２〜１５μｍの範囲、より好ましくは３〜１０μｍの範囲である。
【００９８】
レーザー彫刻には、特にＩＲレーザーが好適である。しかしながら、もしレーザーが十分な強度をもつなら、短波長のレーザーを使うこともできる。例えば、二倍周波数（５３２ｎｍ）または三倍周波数（３５５ｎｍ）のＮｄ−ＹＡＧレーザーが使用可能であり、あるいはエキシマレーザー（例えば２４８ｎｍ）が使用可能である。レーザー彫刻運転に、例えば波長が１０６４０ｎｍのＣＯ２レーザーを用いてもよい。波長が６００〜２０００ｎｍのレーザーを使用することが特に好ましい。例えば、Ｎｄ−ＹＡＧレーザー（１０６４ｎｍ）、ＩＲダイオードレーザーまたは固体レーザーが使用可能である。Ｎｄ／ＹＡＧレーザーが特に好ましい。刻印される画像情報は、レイアウトコンピューターシステムからレーザー装置に直接転送される。これらのレーザーは連続運転可能であり、またパルスモードでも運転可能である。
【００９９】
得られた鋳型は、通常、生産後のそのままの形で直接使用される。必要なら得られた鋳型をさらに洗浄してもよい。このような洗浄工程により、緩んではいるがまだ完全に分離されていない層構成成分が表面から除去される。一般に、水、水／界面活性剤、アルコールまたは好ましくは低膨潤性の不活性有機洗浄剤で処理するだけで十分であろう。
【０１００】
他の工程において、ポリウレタンの水性製剤が鋳型に塗布される。この塗布は好ましくは噴霧により行われる。ポリウレタンの製剤を塗布する時には、鋳型を例えば少なくとも８０℃の温度に、好ましくは少なくとも９０℃の温度に加熱しておくべきである。ポリウレタン水性製剤中の水は気化して、固化中のポリウレタン層中に毛細管を形成する。
【０１０１】
ポリウレタン分散液の「水性」とは、ポリウレタン分散液が、分散液中に５重量％未満の量で、好ましくは有機溶媒の１重量％未満の量で水を含んでいることを意味することとする。検出可能な揮発性有機溶媒が存在しないことが特に好ましい。なお、揮発性有機溶媒とは、標準的な圧力下で沸点が最高２００℃の有機溶媒をいう。
【０１０２】
このポリウレタン水分散液の固形物含量は、５〜６０重量％の範囲であり、好ましくは１０〜５０重量％の範囲、より好ましくは２５〜４５重量％の範囲である。
【０１０３】
ポリウレタン（ＰＵ）は、公知で市販されており、通常、比較的高分子量の、例えばポリカーボネート、ポリエステルまたはポリエーテルセグメントなどのポリヒドロキシ化合物からなる軟らかい相と、低分子量延長剤とジ−またはポリイソシアネートから形成される固いウレタン相とからなっている。ポリウレタン（ＰＵ）の製造方法は、よく一般的に知られている。
【０１０４】
一般に、ポリウレタン（ＰＵ）は、
（ａ）イソシアネート、好ましくはジイソシアネートを、
（ｂ）通常分子量（Ｍｗ）が５００〜１００００ｇ／ｍｏｌの範囲、好ましくは５００〜５０００ｇ／ｍｏｌの範囲、より好ましくは８００〜３０００ｇ／ｍｏｌの範囲にあるイソシアネート反応性化合物と、
（ｃ）分子量が５０〜４９９ｇ／ｍｏｌの範囲にある鎖延長剤と、必要なら
（ｄ）触媒
（ｅ）及び／又は通常の添加物材料の存在下で
反応させて製造される。
【０１０５】
以下に、好ましいポリウレタン（ＰＵ）を製造するための出発成分と製造方法を例示する。ポリウレタン（ＰＵ）の製造に通常用いられる成分（ａ）と（ｂ）と（ｃ）と、必要に応じて用いられる成分（ｄ）及び／又は（ｅ）を例示する。
【０１０６】
イソシアネート（ａ）としては、通常知られている脂肪族や環状脂肪族、芳香族脂肪族及び／又は芳香族イソシアネートがあげられ、その例としては、トリ−、テトラ−、ペンタ−、ヘキサ−、ヘプタ−及び／又はオクタメチレンジイソシアネート、２−メチルペンタメチレン−１，５−ジイソシアネート、２−エチルブチレン−１，４−ジイソシアネート、ペンタメチレン−１，５−ジイソシアネート、ブチレン−１，４−ジイソシアネート、１−イソシアナト−３，３，５−トリメチル−５−イソシアナトメチルシクロヘキサン（イソホロンジイソシアネート、ＩＰＤＩ）、１，４−及び／又は１，３−ビス（イソシアナトメチル）シクロヘキサン（ＨＸＤＩ）、１，４−シクロヘキサンジイソシアネート、１−メチル−２，４−及び／又は−２，６−シクロヘキサンジイソシアネート及び／又は４，４’−、２，４’−及び２，２’−ジシクロヘキシルメタンジイソシアネート、２，２’−、２，４’−及び／又は４，４’−ジフェニルメタンジイソシアネート（ＭＤＩ）、１，５−ナフチレンジイソシアネート（ＮＤＩ）、２，４−及び／又は２，６−トリレンジイソシアネート（ＴＤＩ）、ジフェニルメタンジイソシアネート、３，３’−ジメチルビフェニルジイソシアネート、１，２−ジフェニルエタンジイソシアネート及び／又はフェニレンジイソシアネートがあげられる。４，４’−ＭＤＩの使用が好ましい。また、脂肪族のジイソシアネートも好ましく、特にヘキサメチレンジイソシアネート（ＨＤＩ）が好ましく、特に芳香族ジイソシアネート、例えば２，２’−、２，４’−及び／又は４，４’−ジフェニルメタンジイソシアネート（ＭＤＩ）や上記の異性体の混合物が好ましい。
【０１０７】
イソシアネート反応性化合物（ｂ）としては、よく知られているイソシアネート反応性化合物が使用され、その例としては、分子量（Ｍｗ）が５００〜８０００ｇ／ｍｏｌの範囲、好ましくは６００〜６０００ｇ／ｍｏｌの範囲、特に８００〜３０００ｇ／ｍｏｌの範囲で、好ましくはイソシアネートに対する平均官能価が１．８〜２．３であり、好ましくは１．９〜２．２、特に２であるポリエステルオール類、ポリエーテルオール類及び／又はポリカーボネートジオール類（これらは、通常「ポリオール類」に含まれる）があげられる。ポリエーテルポリオールの使用が好ましく、その例としては、よく知られる出発物質と従来から使用されているアルキレンオキシド、例えばエチレンオキシド、１，２−プロピレンオキシド及び／又は１，２−ブチレンオキシドからなるもの、好ましくはポリオキシテトラメチレン（ポリ−ＴＨＦ）、１，２−プロピレンオキシド、エチレンオキシド系のポリエーテルオール類があげられる。ポリエーテルオールはポリエステルオールより耐加水分解性が高いという利点を有し、好ましくは成分（ｂ）として、特に軟質ポリウレタン（ＰＵ１）の製造に用いられる。
【０１０８】
ポリカーボネートジオールとしては、特に脂肪族のポリカーボネートジオール類があげられ、その例としては、１，４−ブタンジオールポリカーボネートや１，６−ヘキサンジオールポリカーボネートがあげられる。
【０１０９】
ポリエステルジオールとしては、少なくとも一種の第一級ジオールの重縮合物が、好ましくは少なくとも一種の第一級脂肪族ジオール、例えばエチレングリコール、１，４−ブタンジオール、１，６−ヘキサンジオール、ネオペンチルグリコールまたはより好ましくは１，４−ジヒドロキシメチルシクロヘキサン（異性体混合物）または上記のジオールの少なくとも二種の混合物と、少なくとも一種の、好ましくは少なくとも二種のジカルボン酸またはその無水物との重縮合物があげられる。好ましいジカルボン酸としては、アジピン酸やグルタル酸、コハク酸などの脂肪族のジカルボン酸や、フタル酸や特にイソフタル酸などの芳香族ジカルボン酸があげられる。
【０１１０】
ポリエーテルオールは、好ましくは高活性触媒の存在下で、アルキレンオキシドを、特にエチレンオキシド、プロピレンオキシド、あるいはこれらの混合物を、エチレングリコール、１，２−プロピレングリコール、１，２−ブチレングリコール、１，４−ブタンジオール、１，３−プロパンジオールなどのジオールまたはグリセロールなどのトリオールに添加して製造される。このような高活性触媒としては、例えば、水酸化セシウム物や二金属シアン化物触媒（ＤＭＣ触媒とも呼ばれる）があげられる。ヘキサシアノコバルト酸亜鉛がよく用いられるＤＭＣ触媒である。反応後にこのＤＭＣ触媒をポリエーテルオール中に残存させてもよいが、好ましくは、例えば沈降または濾過により除去する。
【０１１１】
単一のポリオールに代えて、いろいろなポリオールの混合物を用いることもできる。
【０１１２】
分散性を向上させるために、イソシアネート反応性化合物（ｂ）は、カルボン酸基またはスルホン酸基（ｂ’）を有する一種以上のジオールまたはジアミンを、特にアルカリ１，１−ジメチロールブタン酸、１，１−ジメチロールプロピオン酸または次式
【０１１３】
【化１】
0005588357.tif 000002
の金属塩またはアンモニウム塩を、ある程度含んでいてもよい。
【０１１４】
有用な鎖延長剤（ｃ）としては、広く知られている脂肪族、芳香脂肪族、芳香族及び／又は環状脂肪族化合物で、分子量が５０〜４９９ｇ／ｍｏｌの範囲で少なくとも二種の官能基を持つものがあげられ、好ましくは分子内に正確に二種の官能基を有する化合物であり、その例としては、ジアミン類及び／又はアルキレン基中に２〜１０個の炭素原子を有するアルカンジオール類があげられ、特に１，３−プロパンジオール、１，４−ブタンジオール、１，６−ヘキサンジオール及び／又は分子中に３〜８個の炭素原子を有するジ−、トリ−、テトラ−、ペンタ−、ヘキサ−、ヘプタ−、オクタ−、ノナ−及び／又はデカアルキレングリコール類、好ましくは相当するオリゴ−及び／又はポリプロピレングリコール類があげられ、鎖延長剤（ｃ）の混合物もまた使用可能である。
【０１１５】
成分（ａ）〜（ｃ）が、二官能性化合物、即ちジイソシアネート（ａ）、二官能性ポリオール、好ましくはポリエーテルオール（ｂ）と、二官能性鎖延長剤、好ましくはジオールとを含むことが特に好ましい。
【０１１６】
ジイソシアネート（ａ）のＮＣＯ基と構成単位成分（ｂ）と（ｃ）のヒドロキシル基の間の反応を促進するのに有用な触媒（ｄ）は、従来の第三級アミン類、例えばトリエチルアミンや、ジメチルシクロヘキシルアミン、Ｎ−メチルモルホリン、Ｎ，Ｎ’−ジメチルピペラジン、２−（ジメチルアミノエトキシ）エタノール、ジアザビシクロ−（２，２，２）オクタン（ＤＡＢＣＯ）、および類似の第三級アミン類や、特に有機金属化合物類、例えばチタン酸エステル類、鉄（ＩＩＩ）アセチルアセトネートなどの鉄化合物類、スズジアセテートやスズジオクトエート、スズジラウレートなどのスズ化合物、またはジブチルスズジアセテートやジブチルスズジラウレートなどの脂肪族のカルボン酸のスズジアルキル塩などである。これらの触媒は、通常成分（ｂ）の１００重量部に対して０．０００１〜０．１重量部の量で使用される。
【０１１７】
触媒（ｄ）に加えて、助剤及び／又は添加物（ｅ）を成分（ａ）〜（ｃ）に添加することもできる。例としては、発泡剤や、粘着防止剤、表面活性物質、フィラー、例えばナノ粒子系のフィラー（特に、ＣａＣＯ３系フィラー）、核剤、滑剤、染料や顔料、酸化防止剤（例えば、加水分解、光、熱または変色の防止剤）、無機及び／又は有機フィラー、強化剤、可塑剤、金属不活性化剤があげられる。ある好ましい実施様態においては、成分（ｅ）が、高分子状あるいは低分子状カルボジイミドなどの加水分解安定剤をも含んでいる。軟質ポリウレタンは、好ましくはトリアゾール及び／又はトリアゾール誘導体と酸化防止剤とを、該当する軟質ポリウレタンの全重量に対して０．１〜５重量％の量で含んでいる。有用な酸化防止剤は、一般に保護すべきプラスチック材料中で起こりうる望まざる酸化反応を抑制または防止する物質である。一般に、酸化防止剤は市販されている。酸化防止剤の例としては、立体障害性フェノールや、芳香族アミン、チオ相乗剤、三価リン系有機リン化合物、立体障害性アミン光安定剤があげられる。立体障害性フェノールの例は、Ｐｌａｓｔｉｃｓ  Ａｄｄｉｔｉｖｅ  Ｈａｎｄｂｏｏｋ，  ５ｔｈ  ｅｄｉｔｉｏｎ，  Ｈ．  Ｚｗｅｉｆｅｌ，  ｅｄ．，  Ｈａｎｓｅｒ  Ｐｕｂｌｉｓｈｅｒｓ，  Ｍｕｎｉｃｈ，  ２００１（［１］），  ｐａｇｅｓ  ９８−１０７  ａｎｄ  ｐａｇｅ  １１６−１２１に記載されている。芳香族アミンの例が、［１］の１０７−１０８ページに記載されている。チオ相乗剤の例が、［１］の１０４−１０５頁と１１２−１１３頁に記載されている。ホスフィットの例が、［１］の１０９−１１２頁に記載されている。ヒンダードアミン光安定剤の例が、［１］の１２３−１３６頁に記載されている。フェノール性酸化防止剤は、酸化防止剤混合物中で使用することが好ましい。ある好ましい実施様態においては、酸化防止剤が、特にフェノール性酸化防止剤が、３５０ｇ／ｍｏｌを超える、より好ましくは７００ｇ／ｍｏｌを超えるモル質量を有し、１００００ｇ／ｍｏｌ以下、好ましくは３０００ｇ／ｍｏｌ以下の最大モル質量（Ｍｗ）を有している。これらは、より好ましくは１８０℃以下の融点を有している。非晶質または液状の酸化防止剤を使用することがさらに好ましい。二種以上の酸化防止剤の混合物を、同様に成分（ｅ）として用いることもできる。
【０１１８】
上述の成分（ａ）と（ｂ）と（ｃ）、また適当なら（ｄ）と（ｅ）に加えて、通常分子量が３１〜３０００ｇ／ｍｏｌである鎖長調整剤（鎖伸長停止剤）を用いることもできる。このような鎖長調整剤は、一個のみのイソシアネート反応性官能基を有する化合物であり、その例としては、単官能性アルコール類、単官能性アミン類及び／又は単官能性ポリオール類があげられる。このような鎖長調整剤により、特に軟質ポリウレタンの場合に、流動挙動を特定の値に調整することができる。鎖長調整剤は、一般的には成分（ｂ）の１００重量部に対して０〜５重量部の量で、好ましくは０．１〜１重量部の量で使用でき、本来、成分（ｃ）の中に含まれている。
【０１１９】
ポリウレタン形成反応の末期に、特定成分（ａ）の（ｂ）と（ｃ）、また適当なら（ｄ）と（ｅ）に加えて、２個以上のイソシアネート反応性基を有する架橋剤、例えばヒドラジン水和物を用いることもできる。
【０１２０】
ポリウレタン（ＰＵ）の硬度を調整するため、成分（ｂ）と（ｃ）は、比較的巾広いモル比内で選択が可能である。成分（ｂ）の総鎖延長剤（ｃ）に対するモル比は、１０：１〜１：１０の範囲である、特に１：１〜１：４の範囲であることが有益である。なお、軟質ポリウレタンの硬度は、（ｃ）の含量が増えると増加する。ポリウレタン（ＰＵ）製造のための反応を、インデックスが０．８〜１．４：１の範囲、好ましくはインデックスが０．９〜１．２：１の範囲、より好ましくはインデックスが１．０５〜１．２：１の範囲で行うことができる。このインデックスは、反応に用いる成分（ａ）のすべてのイソシアネート基の、成分（ｂ）、適当なら成分（ｃ）および適当なら鎖伸長停止剤としての単官能性のイソシアネート反応性成分（例えばモノアルコール）のイソシアネート反応性基、即ち活性水素に対する比率で定義される。
【０１２１】
ポリウレタン（ＰＵ）は従来法により、例えばワンショット法またはプレポリマー法で連続的に製造でき、あるいは従来のプレポリマー法により回分的に製造できる。これらのプロセスでは、反応成分の（ａ）と（ｂ）と（ｃ）、また適当なら（ｄ）及び／又は（ｅ）を、逐次あるいは同時に混合して反応を直ちに起こすことができる。
【０１２２】
ポリウレタン（ＰＵ）は、従来法により水中に分散可能であり、例えばポリウレタン（ＰＵ）をアセトンに溶解し、あるいはアセトン溶液を調整し、この溶液を水と混合し、次いで例えば蒸留によりアセトンを除去して分散される。ある実施例においては、ポリウレタン（ＰＵ）がＮ−メチルピロリドンまたはＮ−エチルピロリドンの溶液として調整され、水と混合し、Ｎ−メチルピロリドンまたはＮ−エチルピロリドンが除かれる。
【０１２３】
本発明のある実施様態においては、本発明の水分散液は、二種の異なるポリウレタン：ポリウレタン（ＰＵ１）と少なくとも一種のポリウレタン（ＰＵ２）とを含み、うちポリウレタン（ＰＵ１）は、ポリウレタン（ＰＵ）について上述したようにして形成されるいわゆる軟質ポリウレタンである。
【０１２４】
硬質ポリウレタン（ＰＵ２）は、原理的には軟質ポリウレタン（ＰＵ１）と同様に製造されるが、他のイソシアネート反応性化合物（ｂ）または他のイソシアネート反応性化合物（ｂ）の混合物が使用される。なお、これらを以降、イソシアネート反応性化合物（ｂ２）または短縮して化合物（ｂ２）とも呼ぶ。
【０１２５】
化合物（ｂ２）の例としては、特に１，４−ブタンジオール、１，６−ヘキサンジオール、ネオペンチルグリコール、これらの相互混合物、あるいはポリエチレングリコールとの混合物があげられる。
【０１２６】
本発明のある実施様態においては、ジイソシアネート（ａ）とポリウレタン（ＰＵ２）は、それぞれジイソシアネートの混合物、例えばＨＤＩとＩＰＤＩの混合物であり、軟質ポリウレタン（ＰＵ１）よりは硬質ポリウレタン（ＰＵ２）の製造のために、より多量のＩＰＤＩが選ばれる。
【０１２７】
本発明のある実施様態においては、ポリウレタン（ＰＵ２）のドイツ工業規格ＤＩＮ−５３５０５（３ｓ）に準じて求めたショアＡ硬度は、約６０から１００以下の範囲にある。
【０１２８】
本発明のある実施様態においては、ポリウレタン（ＰＵ）のレーザー光散乱により求めた平均粒子径は、１００〜３００ｎｍの範囲、好ましくは１２０〜１５０ｎｍの範囲にある。
【０１２９】
本発明のある実施様態においては、軟質ポリウレタン（ＰＵ１）のレーザー光散乱により求めた平均粒子径は、１００〜３００ｎｍの範囲であり、好ましくは１２０〜１５０ｎｍの範囲である。
【０１３０】
本発明のある実施様態においては、ポリウレタン（ＰＵ２）のレーザー光散乱により求めた平均粒子径は、１００〜３００ｎｍの範囲であり、好ましくは１２０〜１５０ｎｍの範囲である。
【０１３１】
このポリウレタン水分散液は、さらに少なくとも一種の硬化剤（架橋剤ともいう）を含んでいてもよい。例えば熱的な活性化により複数のポリウレタン分子を架橋可能な化合物が、硬化剤として有用である。特に好適なのは、特にヘキサメチレンジイソシアネートなどの脂肪族ジイソシアネート系の三量体ジイソシアネートである。極めて好ましくは、式Ｉａまたは式Ｉｂの架橋剤（以降、短縮して化合物（Ｖ）と呼ぶ）である。
【０１３２】
【化２】
0005588357.tif 000003
【０１３３】
式中、Ｒ３とＲ４とＲ５は、異なっていても、好ましくは同一であってもよく、それぞれＡ１−ＮＣＯとＡ１−ＮＨ−ＣＯ−Ｘから選ばれる。なお、Ａ１は、２〜２０個の炭素原子を有するスペーサーであり、非置換アリーレン又は１〜４個のＣ１−Ｃ４−アルキル基置換のアリーレン、アルキレン、１，４−シクロヘキシレンなどのシクロアルキレンから選ばれる。好ましいスペーサーＡ１は、フェニレン、特にパラフェニレン、トリレン、特にパラトリレン、およびエチレン（ＣＨ２ＣＨ２）や−（ＣＨ２）３−、−（ＣＨ２）４−、−（ＣＨ２）５−、−（ＣＨ２）６−、−（ＣＨ２）８−、−（ＣＨ２）１０−、−（ＣＨ２）１２−などのＣ２−Ｃ１２−アルキレンである。
【０１３４】
Ｘは、Ｏ（ＡＯ）ｘＲ６から選ばれ、式中、
ＡＯは、Ｃ２−Ｃ４−アルキレンオキシドで、例えばブチレンオキシド、特にエチレンオキシド（ＣＨ２ＣＨ２Ｏ）及びプロピレンオキシド（ＣＨ（ＣＨ３）ＣＨ２Ｏ）、または（ＣＨ２ＣＨ（ＣＨ３）Ｏ）であり、
ｘは、１〜５０の整数、好ましくは５〜２５の整数であり、
Ｒ６は、水素およびＣ１−Ｃ３０アルキル、特にＣ１−Ｃ１０アルキル、例えばメチルやエチル、ｎ−プロピル、イソプロピル、ｎ−ブチル、イソブチル、ｓｅｃ−ブチル、ｔｅｒｔ−ブチル、ｎ−ペンチル、イソペンチル、ｓｅｃ−ペンチル、ネオペンチル、１，２−ジメチルプロピル、イソアミル、ｎ−ヘキシル、イソヘキシル、ｓｅｃ−ヘキシル、ｎ−ヘプチル、ｎ−オクチル、２−エチルヘキシル、ｎ−ノニル、ｎ−デシル、から選ばれ、より好ましくはＣ１−Ｃ４アルキル、例えばメチルやエチル、ｎ−プロピル、イソプロピル、ｎ−ブチル、イソブチル、ｓｅｃ−ブチル、ｔｅｒｔ−ブチルから選ばれる。
【０１３５】
特に好ましい化合物（Ｖ）は、式中のＲ３とＲ４とＲ５が、それぞれ同じ（ＣＨ２）４−ＮＣＯ、（ＣＨ２）６−ＮＣＯまたは（ＣＨ２）１２−ＮＣＯであるものである。
【０１３６】
ポリウレタン水分散液は、他の構成成分を、例えば（ｆ）反応性基を有するシリコーン化合物（以降、シリコーン化合物（ｆ）とも呼ぶ）を含んでいてもよい。
【０１３７】
シリコン化合物（ｆ）の反応性基の例としては、カルボン酸基や、メチルカルボキシレートまたはカルボン酸無水物など、特に無水コハク酸基などのカルボン酸誘導体があげられ、より好ましくはカルボン酸基があげられる。
【０１３８】
反応性基の例としてさらに、第一級および第二級アミノ基、例えばＮＨ（ｉｓｏ−Ｃ３Ｈ７）基、ＮＨ（ｎ−Ｃ３Ｈ７）基、ＮＨ（シクロ−Ｃ６Ｈ１１）基、ＮＨ（ｎ−Ｃ４Ｈ９）基があげられ、特にＮＨ（Ｃ２Ｈ５）基とＮＨ（ＣＨ３）基があげられ、最も好ましくはＮＨ２基があげられる。
【０１３９】
また、アミノアルキルアミノ基も、例えば−ＮＨ−ＣＨ２−ＣＨ２−ＮＨ２基や、−ＮＨ−ＣＨ２−ＣＨ２−ＣＨ２−ＮＨ２基、−ＮＨ−ＣＨ２−ＣＨ２−ＮＨ（Ｃ２Ｈ５）基、−ＮＨ−ＣＨ２−ＣＨ２−ＣＨ２−ＮＨ（Ｃ２Ｈ５）基、−ＮＨ−ＣＨ２−ＣＨ２−ＮＨ（ＣＨ３）基、−ＮＨ−ＣＨ２−ＣＨ２−ＣＨ２−ＮＨ（ＣＨ３）基も好ましい。
【０１４０】
これら一つ以上の反応性基は、直接シリコーン化合物（ｆ）に結合していてもよいし、あるいは好ましくはスペーサーを介して結合していてもよい。Ａ２は、非置換アリーレン又は１〜４個のＣ１−４−アルキル基で置換されたアリーレン、アルキレン基、１，４−シクロヘキシレン等のシクロアルキレンから選ばれる。好ましいスペーサーＡ２は、フェニレン（特にパラフェニレン）、またトリレン（特にパラトリレン）、エチレン（ＣＨ２ＣＨ２）や−（ＣＨ２）３−、−（ＣＨ２）４−、−（ＣＨ２）５−、−（ＣＨ２）６−、−（ＣＨ２）８−、−（ＣＨ２）１０−、−（ＣＨ２）１２−、−（ＣＨ２）１４−、−（ＣＨ２）１６−、−（ＣＨ２）１８−などのＣ２−Ｃ１８−アルキレンである。
【０１４１】
シリコーン化合物（ｆ）は、これらの反応性基に加えて、非反応性基を有していてもよく、例えば、特にジ−Ｃ１−Ｃ１０−アルキル−ＳｉＯ２基またはフェニル−Ｃ１−Ｃ１０−アルキル−ＳｉＯ２基を有していてもよく、特にジメチル−ＳｉＯ２基、また適当なら一個以上のＳｉ（ＣＨ３）２−ＯＨ基またはＳｉ（ＣＨ３）３基を有していてもよい。
【０１４２】
本発明のある実施様態においては、シリコーン化合物（ｆ）は、平均して分子当たり１〜４個の反応性基を有している。
【０１４３】
本発明のある好ましい実施様態においては、シリコーン化合物（ｆ）は、分子当たり平均して１〜４個のＣＯＯＨ基を有している。
【０１４４】
本発明の他の好ましい実施様態においては、シリコーン化合物（ｆ）は、分子当たり１〜４個のアミノ基またはアミノアルキルアミノ基を有している。
【０１４５】
シリコーン化合物（ｆ）は、Ｓｉ−Ｏ−Ｓｉ単位を鎖状または分岐状の配列で有している。
【０１４６】
本発明のある実施様態においては、シリコーン化合物（ｆ）の分子量Ｍｎは、５００〜１００００ｇ／ｍｏｌの範囲、好ましくは最大５０００ｇ／ｍｏｌである。
【０１４７】
シリコーン化合物（ｆ）が分子当たり２個以上の反応性基を持つ場合、これらの反応性基は、２つ以上のケイ素原子を介してあるいは同一のケイ素原子を介してＳｉ−Ｏ−Ｓｉ鎖に、直接またはスペーサーＡ２を介して結合していてもよい。
【０１４８】
これらの一個以上の反応性基は、シリコーン化合物（ｆ）の一個以上の末端ケイ素原子に、直接またはスペーサーＡ２を介して結合していてもよい。本発明のもう一つの実施様態においては、これら一個以上の反応性基が、シリコーン化合物（ｆ）の一個以上の非末端ケイ素原子に、直接またはスペーサーＡ２を介して結合していてもよい。
【０１４９】
本発明のある実施様態においては、ポリウレタン水分散液が、さらに、アミノ基もＣＯＯＨ基も持たないポリジ−Ｃ１−Ｃ４−アルキルシロキサン（ｇ）（短縮して、ポリジアルキルシロキサン（ｇ）またはポリジメチルシロキサン（ｇ）ともいう）を、好ましくはポリジメチルシロキサンを含んでいる。
【０１５０】
ポリジアルキルシロキサン（ｇ）中のＣ１−Ｃ４−アルキルは、同一であっても好ましくは異なっていてもよく、メチルやエチル、ｎ−プロピル、イソプロピル、ｎ−ブチル、イソブチル、ｓｅｃ−ブチル、ｔｅｒｔ−ブチルから選ばれ、非分岐のＣ１−Ｃ４−アルキルが好ましく、メチルが特に好ましい。
【０１５１】
ポリジアルキルシロキサン（ｇ）、好ましくはポリジメチルシロキサン（ｇ）であり、好ましくはＳｉ−Ｏ−Ｓｉ鎖を有する非分岐のポリシロキサンまたは分子当たり最大三個の、好ましくは一個以下の分岐を持つポリシロキサンである。
【０１５２】
ポリジアルキルシロキサン（ｇ）、特にポリジメチルシロキサン（ｇ）は、一個以上のＳｉ（Ｃ１−Ｃ４−アルキル）２−ＯＨ基を有していてもよい。
【０１５３】
本発明のある実施様態においては、ポリウレタン水分散液は、２０〜３０重量％のポリウレタン（ＰＵ）、または２０〜３０重量％のポリウレタン（ＰＵ１）と（ＰＵ２）に加えて、１〜１０％の、好ましくは２〜５重量％の硬化剤と、１〜１０重量％のシリコーン化合物（ｆ）と、０〜１０％、好ましくは０．５〜５重量％のポリジアルキルシロキサン（ｇ）を含んでいる。
【０１５４】
本発明のある実施様態においては、ポリウレタン水分散液は、１０〜３０重量％の軟質ポリウレタン（ＰＵ１）と０〜２０重量％の硬質ポリウレタン（ＰＵ２）を含んでいる。
【０１５５】
本発明のある実施様態においては、本発明の水分散液は、合計で５〜６０重量％、好ましくは１０〜５０重量％、より好ましくは２５〜４５重量％の固形物含量をもつ。
【０１５６】
これらの重量％は、それぞれ活性成分または固体成分に適用されるもので、本発明の水分散液の全体に対するものである。１００重量％の残りは、好ましくは連続相、例えば水あるいは一種以上の有機溶媒と水の混合物である。
【０１５７】
本発明のある実施様態においては、ポリウレタン水分散液は、顔料、艶消剤、光安定剤、帯電防止剤、防汚剤、きしみ防止剤、増粘剤（特にポリウレタン系増粘剤）およびマイクロバルーンから選ばれる少なくとも一種の添加物（ｈ）を含んでいる。
【０１５８】
本発明のある実施様態においては、ポリウレタン水分散液は、合計で２０重量％の添加物（ｈ）を含んでいる。
【０１５９】
ポリウレタン水分散液は、一種以上の有機溶媒を含んでいてもよい。好適な有機溶媒の例としては、エタノールやイソプロパノールなどのアルコール類、特にグリコール類、ジグリコール類、トリグリコール類またはテトラグリコール、および二重にまたは好ましくは一重にＣ１−Ｃ４−アルキルエーテル化されたグリコール類、ジグリコール類、トリグリコール類またはテトラグリコール類があげられる。好適な有機溶媒の例としては、エチレングリコールや、プロピレングリコール、ブチレングリコール、ジエチレングリコール、トリエチレングリコール、テトラエチレングリコール、ジプロピレングリコール、１，２−ジメトキシエタン、メチルトリエチレングリコール（メチルトリグリコール）、トリエチレングリコールｎ−ブチルエーテル（ブチルトリグリコール）があげられる。
【０１６０】
ポリウレタン水分散液は、ポリウレタン（ＰＵ）と硬化剤とシリコーン化合物（ｆ）とを、水および適当なら一種以上の上記有機溶媒と混合することで生産できる。必要なら、ポリジアルキルシロキサン（ｇ）と添加物（ｈ）も混合される。例えば攪拌の形でこの混合を行ってもよい。ポリウレタン（ＰＵ）と硬化剤、シリコーン化合物（ｆ）、水および適当なら一種以上の上記有機溶媒と、また望ましいならポリジアルキルシロキサン（ｇ）と添加物（ｈ）の添加順序は、自由に選択可能である。
【０１６１】
水中または水と有機溶媒の混合物に分散したポリウレタン（ＰＵ）または分散した軟質ポリウレタン（ＰＵ１）と硬質ポリウレタン（ＰＵ２）から出発し、好ましくは撹拌下で、硬化剤とシリコーン化合物（ｆ）と、また必要ならポリジアルキルシロキサン（ｇ）と、適当なら一種以上の有機溶媒を添加することが好ましい。しかしながら、有機溶媒は加えないことが好ましい。
【０１６２】
ある好ましい実施様態においては、添加物（ｈ）の一例としての増粘剤が、ポリウレタン水分散液の粘度を目標値に調整するために、最後に加えられる。
【０１６３】
ポリウレタン層（Ｃ）が硬化した後、鋳型から、例えば剥離により分離し、本発明の多層複合材料中にポリウレタン層（Ｃ）を形成するポリウレタンフィルム（Ｃ）を得る。本発明の製造方法の他の運転においては、好ましくは有機接着剤が、ポリウレタンフィルム（Ｃ）または織物（Ａ）上に、不均一に、例えば点状、ドット状あるいは短冊状に塗布される。本発明のある実施例においては、ある好ましくは有機接着剤がポリウレタンフィルム（Ｃ）に塗布され、またある好ましくは有機接着剤がセルロース系材料（Ａ）に塗布されるが、これら二つの接着剤は、例えば一種以上の添加物が異なるため、あるいはこれらが化学的に異なる好ましくは有機接着剤を含んでいるため、相互に異なっている。その後、ポリウレタンフィルム（Ｃ）と織物（Ａ）とが、接着剤層がポリウレタンフィルム（Ｃ）と織物（Ａ）の間となるようにして、相互に張り合わせられる。これらの一種以上の接着剤を、例えば熱的に、化学線照射によりまたは養生により硬化させて本発明の多層複合材料を得る。
【０１６４】
織物（Ａ）とポリウレタン層（Ｃ）の間に中間層がないことが好ましい。その結果、織物シート材料（Ａ）とポリウレタン層（Ｃ）とは、相互に直接的にあるいは結合層（Ｂ）を経て結合される。
【０１６５】
本発明はさらに、本発明の多層複合材料の装飾材料としての、あるいはその製造における利用を提供する。本発明はまた、本発明の多層複合材料からなる、あるいはそれを用いて得られる装飾材料を提供する。例えば、花飾りやラミネーションがあげられる。
【０１６６】
本発明はまた、本発明の多層複合材料の家庭用織物としてのまたその製造における利用を提供する。本発明はまた、本発明の多層複合材料からなる、あるいはそれを用いて得られる家庭用織物を提供する。家庭用織物の例としては、カーテンや幕や壁紙があげられる。例えば劇場用の幕は、「家庭用織物」の範疇に含まれる。
【０１６７】
本発明はまた、ボートや船、飛行機、鉄道車輌などの車両用のシート、特に自動車用シートの製造における、また座家具や寝家具の製造における本発明の多層複合材料の利用を提供する。本発明はまた、本発明の多層複合材料を用いて得られるシートや座家具、寝家具を提供する。
【０１６８】
本発明はまた、本発明の多層複合材料を用いて得られる自動車インテリア分野の部品、例えばドアトリムやセンターコンソール、パッケージトレイを提供する。
【０１６９】
以下、実施例でもって本発明を説明する。
【０１７０】
Ｉ．  出発原料の製造
Ｉ．１  ポリウレタン水分散液Ｄｉｓｐ．１の製造
以下のものを攪拌容器中で混合した。
７重量％の、ジイソシアネートとして重量比で１３：１０のヘキサメチレンジイソシアネート（ａ１．１）とイソホロンジイソシアネート（ａ１．２）と、
ジオールとして、モル比で１：１：２のイソフタル酸とアジピン酸と１，４−ジヒドロキシメチルシクロヘキサン（異性体混合物）の重縮合で得られた分子量Ｍｗが８００ｇ／ｍｏｌのポリエステルジオール（ｂ１．１）とポリエステルジオール（ｂ１．１）に対して５重量％の１，４−ブタンジオール（ｂ１．２）と、３重量％のモノメチルル化ポリエチレングリコール（ｃ．１）と、３重量％のＨ２Ｎ−ＣＨ２ＣＨ２−ＮＨ−ＣＨ２ＣＨ２−ＣＯＯＨから得られた軟質ポリウレタン（ＰＵ１．１）の水分散液（粒子径：１２５ｎｍ、固形物含量：４０％、ただし、軟質ポリウレタン（ＰＵ１．１）の軟化点：６２℃、軟化は５５℃で開始、ショアＡ硬度：５４）、
６５重量％の、イソホロンジイソシアネート（ａ１．２）、１，４−ブタンジオール、１，１−ジメチルプロピオン酸、ヒドラジン水和物、ポリプロピレングリコールの反応で得られた硬質ポリウレタン（ＰＵ２．２）（分子量Ｍｗ：４２００ｇ／ｍｏｌ、軟化点：１９５℃、ショアＡ硬度：８６）の水分散液（粒子径：１５０ｎｍ）、
３．５重量％の化合物（Ｖ．１）の７０重量％溶液（プロピレンカーボネート中）：
【０１７１】
【化３】
0005588357.tif 000004
【０１７２】
６重量％のＥＰ−Ａ０７３８７４７（ｆ．１）の実施例２に記載のシリコーン化合物の６５重量％水分散液、
２重量％のカーボンブラック、
０．５重量％のポリウレタン系増粘剤、および
１重量％のイソブタンで満たされたポリ塩化ビニリデンマイクロバルーン（直径：２０μｍ、例えばエキスパンセル（Ｒ）としてアクゾノベルより購入可能）。
【０１７３】
得られた水分散液Ｄｉｓｐ．１の固形分含量は３５％であり、ＤＩＮ−ＥＮ−ＩＳＯ２４３１（１９９６年５月）で求めた２３℃での動粘度は２５秒であった。
【０１７４】
Ｉ．２  水性製剤分散液２の製造
以下のものを攪拌容器中で混合した。
７重量％の、ジイソシアネートとして重量比で１３：１０のヘキサメチレンジイソシアネート（ａ１．１）とイソホロンジイソシアネート（ａ１．２）と、
ジオールとして、モル比で１：１：２のイソフタル酸とアジピン酸と１，４−ジヒドロキシメチルシクロヘキサン（異性体混合物）の重縮合で得られた分子量Ｍｗが８００ｇ／ｍｏｌのポリエステルジオール（ｂ１．１）とポリエステルジオール（ｂ１．１）に対して５重量％の１，４−ブタンジオール（ｂ１．２）と、３重量％のモノメチルル化ポリエチレングリコール（ｃ．１）と、３重量％のＨ２Ｎ−ＣＨ２ＣＨ２−ＮＨ−ＣＨ２ＣＨ２−ＣＯＯＨから得られた軟質ポリウレタン（ＰＵ１．１）の水分散液（粒子径：１２５ｎｍ、固形物含量：４０％、ただし、軟質ポリウレタン（ＰＵ１．１）の軟化点：６２℃、軟化は５５℃で開始、ショアＡ硬度：５４）、
６５重量％の、イソホロンジイソシアネート（ａ１．２）、１，４−ブタンジオール、１，１−ジメチルプロピオン酸、ヒドラジン水和物、ポリプロピレングリコールの反応で得られた硬質ポリウレタン（ＰＵ２．２）（分子量Ｍｗ：４２００ｇ／ｍｏｌ、軟化点：１９５℃、ショアＡ硬度：９０）の水分散液（粒子径：１５０ｎｍ）、
３．５重量％の化合物（Ｖ．１）の７０重量％溶液（プロピレンカーボネート中）、
（ＮＣＯ含量：１２％）、および
２重量％のカーボンブラック。
【０１７５】
得られたポリウレタン分散液分散液２の固形物含量は３５％であり、ＤＩＮ−ＥＮ−ＩＳＯ２４３１（１９９６年５月）で求めた２３℃での動粘度は２５秒であった。
【０１７６】
ＩＩ．  鋳型の製造
液体シリコーンを、フルグレイン牛皮の模様を有する表面の上に注いだ。酸性硬化剤としてのジ−Ｎ−ブチルビス（１−オキソネオデシルオキシ）−スタナンの２５重量％テトラエトキシシラン溶液を添加して、このシリコーンを硬化させて、平均で２ｍｍ厚のシリコーンゴムを得て、鋳型として用いた。この鋳型は、１．５ｍｍ厚のアルミニウム支持体に貼り付けた。
【０１７７】
ＩＩＩ．  ＩＩの鋳型上へのポリウレタン水分散液の塗布
ＩＩの鋳型を加熱可能な表面上に置き、９１℃に加熱した。次いで、その上にＤｉｓｐ．１を、噴射ノズルから８８ｇ／ｍ２（湿重量）の速度で噴霧した。径が０．４６ｍｍの噴射ノズルを用い、６５ｂａｒの圧力で噴霧して、塗布の際に空気を混合を防いだ。この後、表面の粘着性がなくなるまで９１℃で固化させた。
【０１７８】
この噴射ノズルは、下を通過する表面の上２０ｃｍの位置にあり、表面の輸送方向にまた表面の輸送方向の横向きに移動可能であった。この表面が噴射ノズルを通過するのには約１４秒間かかり、その温度は５９℃であった。８５℃の乾燥した熱風流中に約２分間さらすと、得られたネット状の外観を持つこのポリウレタンフィルム（Ｃ．１）は、ほとんど脱水状態となっていた。
【０１７９】
同様にして、この塗布後の鋳型に、直ちに結合層（Ｂ．１）として、５０ｇ／ｍ２（湿重量）の速度でＤｉｓｐ．２を塗布し、次いで乾燥させた。
【０１８０】
この結果、ポリウレタンフィルム（Ｃ．１）と結合層（Ｂ．１）が塗布された鋳型を得た。
【０１８１】
坪量が１８０ｇ／ｍ２であるポリエステル織布（Ａ．１）に、Ｄｉｓｐ．２を３０ｇ／ｍ２（湿式）で噴霧した。噴霧後のポリエステル織布を、次いで数分間乾燥させた。
【０１８２】
ＩＶ．  本発明の多層複合材料の製造
その後、ポリエステル織布（Ａ．１）の噴霧面を、ポリウレタンフィルム（Ｃ．１）と共に鋳型上におかれた未だに熱い結合層（Ｂ．１）に乗せ、プレス中で４ｂａｒ、１１０°Ｃで１５秒間圧縮した。このようにして得られた本発明の多層複合材料ＭＳＶ．１を次いでプレスから除き、鋳型をそこから取り除いた。
【０１８３】
このようにして得られた本発明の多層複合材料ＭＳＶ．１には、心地よい触覚と、皮革表面と全く同じ外観と、通気性を有していた。また、本発明の多層複合材料ＭＳＶ．１から、ほこりなどの汚染物を容易に取り除くことができた。